СЫРЬЕВАЯ СМЕСЬ ДЛЯ ИЗГОТОВЛЕНИЯ СТРОИТЕЛЬНЫХ ИЗДЕЛИЙ
RAW MIXTURE FOR MAKING CONSTRUCTION ARTICLES

Изобретение относится к промышленности строительных материалов, а именно к составам сырьевых смесей для изготовления строительных изделий; кирпича, блоков, облицовочной плитки, черепицы.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
Технический результат достигается тем, что в сырьевой смеси для изготовления строительных изделий, включающей глину, макулатуру, древесные опилки и измельченное стекловолокно, компоненты находятся при следующем соотношении, мас.%: глина 93,78-95,86; макулатура 0,02-0,04; древесные опилки 0,1-0,2; измельченное стекловолокно 4,0-6,0.
В таблице приведены составы сырьевой смеси.
Таблица
Компоненты
Состав, мас.%:
1
2
3
Глина
93,78
94,82
95,86
Макулатура
0,02
0,03
0,04
Древесные опилки
0,2
0,15
0,1
Измельченное стекловолокно
6,0
5,0
4,0
Прочность на сжатие, МПа
~8
~8
~8
2
2
3
2
3
2
2
Для приготовления сырьевой смеси может быть использована глина, характеризующаяся следующим химическим составом, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
Макулатуру измельчают на куски размером 3-7 мм.
Стекловолокно (любого химического состава) нарезают на отрезки длиной 3-10 мм.
Глину измельчают до размера кусков 10-20 мм, сушат при температуре 60-70°С до влажности 3-4% и размалывают сухим способом до получения частиц размером не более 2 мм. Древесные опилки смешивают с измельченной макулатурой и измельченным стекловолокном, добавляют глину и еще раз смешивают. Полученную сырьевую смесь увлажняют до 8-12% и прессуют под давлением 25-27 МПа из нее изделия, которые обжигают при температуре 1000°С.
Источники информации
1. SU 1379257, С03С 10/0.0, 1988.